МНОГОСЛОЙНАЯ, МИКРОПОРИСТАЯ ПОЛИЭТИЛЕНОВАЯ МЕМБРАНА, РАЗДЕЛИТЕЛЬ АККУМУЛЯТОРА, ИЗГОТОВЛЕННЫЙ ИЗ НЕЕ, И АККУМУЛЯТОР

1. Многослойная, микропористая полиэтиленовая мембрана, содержащая (а) первый микропористый слой, выполненный из полиэтиленовой смолы, и (b) второй микропористый слой, содержащий полиэтиленовую смолу и термостойкую смолу с точкой плавления или температурой стеклования 170°С или выше в форме мелкодисперсных частиц, диспергированных в полиэтиленовой смоле, и второй микропористый слой с порами, содержащими мелкодисперсные частицы термостойкой смолы в качестве ядра, от которого начинается расщепление волокон полиэтиленовой смолы.
3
2. Многослойная, микропористая полиэтиленовая мембрана, содержащая (а) первый микропористый слой, выполненный из полиэтиленовой смолы, и (b) второй микропористый слой, содержащий полиэтиленовую смолу и термостойкую смолу с точкой плавления или температурой стеклования 170°С или выше в форме мелкодисперсных частиц, диспергированных в полиэтиленовой смоле, и с увеличением воздушной проницаемости при сжатии с нагревом при температуре 90°С и давлении 2,2-5 мПа в течение 5 мин, составляющим 500 с/100 см или менее.
3. Способ получения многослойной, микропористой полиэтиленовой мембраны, включающий стадии (1) смешивания расплава полиэтиленовой смолы и мембранообразущего растворителя для получения первой смеси расплава и смешиванием расплава полиэтиленовой смолы, термостойкой смолы с точкой плавления или температурой стеклования 170°С или выше и мембранообразующего растворителя для получения второй смеси расплава, (2) раздельной экструзии первой и второй смеси расплава через фильеру, (3) охлаждения получаемых экструдатов для получения гелеобразных листов, (4) растяжения каждого гелеобразного листа, (5) удаления мембранообразующего растворителя и (6) ламинирования получаемых микропористых мембран.
4. Способ получения многослойной, микропористой полиэтиленовой мембраны, включающий стадии (1) смешивания расплава полиэтиленовой смолы и мембранообразущего растворителя для получения первой смеси расплава и смешивания расплава полиэтиленовой смолы, термостойкой смолы с точкой плавления или температурой стеклования 170°С или выше, и мембранообразующего растворителя для получения второй смеси расплава, (2) одновременной экструзии первой и второй смеси расплавов через фильеру, (3) охлаждения получаемого слоистого экструдата для получения многослойного гелеобразного листа, (4) растяжения многослойного гелеобразного листа и (5) удаления мембранообразующего растворителя.
5. Разделитель аккумулятора, сформированный из многослойной, микропористой полиэтиленовой мембраны по пп.1 и 2.
6. Аккумулятор, содержащий разделитель аккумулятора, сформированный из многослойной, микропористой полиэтиленовой мембраны по пп.1 и 2.